【手続補正書】
【提出日】平成28年8月8日(2016.8.8)
【手続補正１】
【補正対象書類名】明細書
【補正対象項目名】０１４０
【補正方法】変更
【補正の内容】
【０１４０】
当業者であれば、より詳細に付属の「特許請求の範囲」に記載される本開示の趣旨及び範囲から逸脱することなく本開示に対する他の改変及び変更を行うことが可能である。異なる実施形態の態様を異なる実施形態の他の態様と部分的若しくは全体的に互換すること又は組み合わせることが可能である点は理解されるであろう。特許証のための上記の出願において引用された、参照文献、特許、又は特許出願はいずれも一貫性を有するようにそれらの全容を本明細書に援用する。これらの援用文献の一部と本明細書との間に不一致又は矛盾がある場合、上記の説明文における情報が優先するものとする。特許請求される開示内容を当業者が実行することを可能ならしめるために示される上記の説明文は、「特許請求の範囲」及びそのすべての均等物によって規定される本開示の範囲を限定するものとして解釈されるべきではない。本発明の実施態様の一部を以下の項目［１］−［４７］に記載する。
[１]
サイズ処理済みアルミナ系無機酸化物短繊維であって、前記サイズ処理済みアルミナ系無機酸化物短繊維の全重量に基づいて、
ポリアミドを含む０．１〜１５重量パーセントのサイズ樹脂と、
８５〜９９．９重量パーセントのアルミナ系無機酸化物短繊維と、を含むサイズ処理済みアルミナ系無機酸化物短繊維。
[２]
前記ポリアミドは１６０℃以下の融点を有する、項目１に記載のサイズ処理済みアルミナ系無機酸化物短繊維。
[３]
前記ポリアミドは、前記サイズ処理済みアルミナ系無機酸化物短繊維の全重量の０．１〜６パーセントを構成する、項目１に記載のサイズ処理済みアルミナ系無機酸化物短繊維。
[４]
前記ポリアミドは、前記サイズ処理済みアルミナ系無機酸化物短繊維の全重量の１〜４パーセントを構成する、項目１に記載のサイズ処理済みアルミナ系無機酸化物短繊維。
[５]
前記ポリアミドは脂肪族ポリアミドを含む、項目１に記載のサイズ処理済みアルミナ系無機酸化物短繊維。
[６]
前記ポリアミドは、ポリシロキサンセグメントを含む骨格を有する、項目１に記載のサイズ処理済みアルミナ系無機酸化物短繊維。
[７]
前記アルミナ系無機酸化物短繊維は少なくとも６０重量パーセントのアルミナを含む、項目１に記載のサイズ処理済みアルミナ系無機酸化物短繊維。
[８]
前記アルミナはαアルミナを含む、項目７に記載のサイズ処理済みアルミナ系無機酸化物短繊維。
[９]
前記アルミナ系無機酸化物短繊維は酸化ケイ素を更に含む、項目１に記載のサイズ処理済みアルミナ系無機酸化物短繊維。
[１０]
前記アルミナ系無機酸化物短繊維は酸化ホウ素を更に含む、項目９に記載のサイズ処理済みアルミナ系無機酸化物短繊維。
[１１]
前記アルミナ系無機酸化物短繊維は２５ミリメートル未満の長さを有する、項目１に記載のサイズ処理済みアルミナ系無機酸化物短繊維。
[１２]
シラン結合剤の反応生成物を更に含む、項目１に記載のサイズ処理済みアルミナ系無機酸化物短繊維。
[１３]
前記シラン結合剤の反応生成物は、前記シラン結合剤と前記アルミナ系無機酸化物短繊維との反応生成物を含む、項目１２に記載のサイズ処理済みアルミナ系無機酸化物短繊維。
[１４]
高分子マトリックス中に分散させたサイズ処理済みアルミナ系無機酸化物短繊維を含む組成物であって、前記サイズ処理済みアルミナ系無機酸化物短繊維は、前記サイズ処理済みアルミナ系無機酸化物短繊維の全重量に基づいて、
第１のポリアミドを含む０．１〜１５重量パーセントのサイズ樹脂と、
８５〜９９．９重量パーセントのアルミナ系無機酸化物短繊維と、を含み、
前記高分子マトリックスは前記第１のポリアミドとは異なる第２のポリアミドを含む、
組成物。
[１５]
前記組成物は熱可塑性である、項目１４に記載の組成物。
[１６]
前記第１のポリアミドは脂肪族ポリアミドを含む、項目１４に記載の組成物。
[１７]
前記第１のポリアミドは、ポリシロキサンセグメントを含む骨格を有する、項目１４に記載の組成物。
[１８]
前記第１のポリアミドは１６０℃以下の融点を有する、項目１４に記載の組成物。
[１９]
前記第２のポリアミドは少なくとも１８０℃の融点を有する、項目１４に記載の組成物。
[２０]
前記サイズ樹脂は、前記サイズ処理済みアルミナ系無機酸化物短繊維の全重量の０．１〜６パーセントを構成する項目１４に記載の組成物。
[２１]
前記サイズ樹脂は、前記サイズ処理済みアルミナ系無機酸化物短繊維の全重量の１〜４パーセントを構成する項目１４に記載の組成物。
[２２]
前記アルミナ系無機酸化物短繊維は少なくとも６０重量パーセントのアルミナを含む、項目１４に記載の組成物。
[２３]
前記アルミナはαアルミナを含む、項目２２に記載の組成物。
[２４]
前記アルミナ系無機酸化物短繊維は酸化ケイ素を更に含む、項目１４に記載の組成物。
[２５]
前記アルミナ系無機酸化物短繊維は酸化ホウ素を更に含む、項目２４に記載の組成物。
[２６]
前記アルミナ系無機酸化物短繊維は２５ミリメートル未満の長さを有する、項目１４に記載の組成物。
[２７]
シラン結合剤の反応生成物を更に含む、項目１４に記載の組成物。
[２８]
前記シラン結合剤の反応生成物は前記シラン結合剤と前記アルミナ系無機酸化物短繊維との反応生成物を含む、項目２７に記載の組成物。
[２９]
水性分散体とアルミナ系無機酸化物連続繊維とを混合して、前駆体サイズ処理済みアルミナ系無機酸化物連続繊維を得ることと、
前記前駆体サイズ処理済みアルミナ系無機酸化物連続繊維を少なくとも部分的に乾燥させて、サイズ処理済みアルミナ系無機酸化物連続繊維を得ることと、
前記サイズ処理済みアルミナ系無機酸化物連続繊維をサイズ処理済みアルミナ系無機酸化物短繊維に転化させることと、
を含む、サイズ処理済みアルミナ系無機酸化物短繊維の製造方法であって、
前記水性分散体はポリアミドを含み、前記サイズ処理済みアルミナ系無機酸化物短繊維の全重量に基づいて、前記サイズ処理済みアルミナ系無機酸化物短繊維は、
０．１〜１５重量パーセントのポリアミドと、
８５〜９９．９重量パーセントのアルミナ系無機酸化物短繊維と、を含む、
方法。
[３０]
前記アルミナ系無機酸化物連続繊維をシラン結合剤と混合することを更に含む、項目２９に記載の方法。
[３１]
前記アルミナ系無機酸化物連続繊維は少なくとも６０重量パーセントのアルミナを含む、項目２９に記載の方法。
[３２]
前記アルミナはαアルミナを含む、項目３１に記載の方法。
[３３]
前記アルミナ系無機酸化物連続繊維は酸化ケイ素を更に含む、項目２９に記載の方法。
[３４]
前記アルミナ系無機酸化物連続繊維は酸化ホウ素を更に含む、項目３３に記載の方法。
[３５]
水性分散体とアルミナ系無機酸化物短繊維とを混合して、前駆体サイズ処理済み繊維を得ることと、
前記前駆体サイズ処理済み繊維を少なくとも部分的に乾燥させて、サイズ処理済みアルミナ系無機酸化物短繊維を得ることと、
を含む、サイズ処理済みアルミナ系無機酸化物短繊維の製造方法であって、
前記水性分散体はポリアミドを含み、前記サイズ処理済みアルミナ系無機酸化物短繊維の全重量に基づいて、前記サイズ処理済みアルミナ系無機酸化物短繊維は、
０．１〜１５重量パーセントのポリアミドと、
８５〜９９．９重量パーセントのアルミナ系無機酸化物短繊維と、を含む、
方法。
[３６]
前記アルミナ系無機酸化物短繊維をシラン結合剤と混合することを更に含む、項目３５に記載の方法。
[３７]
前記アルミナ系無機酸化物短繊維は少なくとも６０重量パーセントのアルミナを含む、項目３５に記載の方法。
[３８]
前記アルミナはαアルミナを含む、項目３７に記載の方法。
[３９]
前記アルミナ系無機酸化物短繊維は酸化ケイ素を更に含む、項目２９又は３５に記載の方法。
[４０]
前記アルミナ系無機酸化物短繊維は酸化ホウ素を更に含む、項目３９に記載の方法。
[４１]
前記ポリアミドを前記アルミナ系無機酸化物短繊維と混合した後に、前記ポリアミドを少なくとも部分的に架橋させることを更に含む、項目２９又は３５に記載の方法。
[４２]
前記ポリアミドは１６０℃未満の融点を有する、項目２９又は３５に記載の方法。
[４３]
前記ポリアミドは脂肪族ポリアミドを含む、項目２９又は３５に記載の方法。
[４４]
前記ポリアミドは、ポリシロキサンセグメントを含む骨格を有する、項目２９又は３５に記載の方法。
[４５]
前記ポリアミドは、前記サイズ処理済みアルミナ系無機酸化物短繊維の全重量の０．１〜６パーセントを構成する、項目２９又は３５に記載の方法。
[４６]
前記ポリアミドは、前記サイズ処理済みアルミナ系無機酸化物短繊維の全重量の１〜４パーセントを構成する、項目２９又は３５に記載の方法。
[４７]
前記サイズ処理済みアルミナ系無機酸化物短繊維は２５ミリメートル未満の長さを有する、項目２９又は３５に記載の方法。
【手続補正２】
【補正対象書類名】特許請求の範囲
【補正対象項目名】全文
【補正方法】変更
【補正の内容】
【特許請求の範囲】
【請求項１】
サイズ処理済みアルミナ系無機酸化物短繊維であって、前記サイズ処理済みアルミナ系無機酸化物短繊維の全重量に基づいて、
ポリアミドを含む０．１〜１５重量パーセントのサイズ樹脂と、
８５〜９９．９重量パーセントのアルミナ系無機酸化物短繊維と、を含み、
前記ポリアミドは１６０℃以下の融点を有する、サイズ処理済みアルミナ系無機酸化物短繊維。
【請求項２】
高分子マトリックス中に分散させたサイズ処理済みアルミナ系無機酸化物短繊維を含む組成物であって、前記サイズ処理済みアルミナ系無機酸化物短繊維は、前記サイズ処理済みアルミナ系無機酸化物短繊維の全重量に基づいて、
第１のポリアミドを含む０．１〜１５重量パーセントのサイズ樹脂と、
８５〜９９．９重量パーセントのアルミナ系無機酸化物短繊維と、を含み、
前記高分子マトリックスは前記第１のポリアミドとは異なる第２のポリアミドを含み、
前記組成物は熱可塑性である、
組成物。
【請求項３】
水性分散体とアルミナ系無機酸化物連続繊維とを混合して、前駆体サイズ処理済みアルミナ系無機酸化物連続繊維を得ることと、
前記前駆体サイズ処理済みアルミナ系無機酸化物連続繊維を少なくとも部分的に乾燥させて、サイズ処理済みアルミナ系無機酸化物連続繊維を得ることと、
前記サイズ処理済みアルミナ系無機酸化物連続繊維をサイズ処理済みアルミナ系無機酸化物短繊維に転化させることと、
を含む、サイズ処理済みアルミナ系無機酸化物短繊維の製造方法であって、
前記水性分散体はポリアミドを含み、前記サイズ処理済みアルミナ系無機酸化物短繊維の全重量に基づいて、前記サイズ処理済みアルミナ系無機酸化物短繊維は、
０．１〜１５重量パーセントのポリアミドと、
８５〜９９．９重量パーセントのアルミナ系無機酸化物短繊維と、を含み、
前記アルミナ系無機酸化物連続繊維は少なくとも６０重量パーセントのアルミナを含む、
方法。
【請求項４】
水性分散体とアルミナ系無機酸化物短繊維とを混合して、前駆体サイズ処理済み繊維を得ることと、
前記前駆体サイズ処理済み繊維を少なくとも部分的に乾燥させて、サイズ処理済みアルミナ系無機酸化物短繊維を得ることと、
を含み、
前記アルミナ系無機酸化物短繊維をシラン結合剤と混合することを更に含む、
サイズ処理済みアルミナ系無機酸化物短繊維の製造方法であって、
前記水性分散体はポリアミドを含み、前記サイズ処理済みアルミナ系無機酸化物短繊維の全重量に基づいて、前記サイズ処理済みアルミナ系無機酸化物短繊維は、
０．１〜１５重量パーセントのポリアミドと、
８５〜９９．９重量パーセントのアルミナ系無機酸化物短繊維と、を含む、
方法。